"逆ラテックスであって、100molに対して、a70以上かつ99以下のモル比の、少なくとも1つのカチオン性モノマーに由来するモノマー単位、bゼロでなく、かつ20未満のモル比の、N-2-ヒドロキシエチルアクリルアミドに由来するモノマー単位、cゼロでなく、かつ15以下のモル比の、式I:A-C=O-O-[CH2-CHR1-O]n-RI式中、nは互いに独立して1~50の数を表し、Aは2個~6個の炭素原子を含む一価の不飽和脂肪族ラジカルを表し、R1は水素原子、メチルラジカル又はエチルラジカルを表し、Rは8個~30個の炭素原子を含む、飽和又は不飽和の線状又は分岐炭化水素系脂肪族ラジカルを表すの少なくとも1つのモノマーに由来するモノマー単位、d任意で、0超かつ10以下のモル比の、前記N-2-ヒドロキシエチルアクリルアミドとは異なる少なくとも1つの中性モノマーに由来するモノマー単位なお、このモル比は、N-2-ヒドロキシエチルアクリルアミドに由来するモノマー単位のモル比より真に小さい、及び、e任意で、0超かつ1以下のモル比の、ジエチレン系又はポリエチレン系架橋モノマー、の重合によって得られる線状、分岐又は架橋カチオン性高分子電解質を含む、逆ラテックス。前記カチオン性高分子電解質の構成要素である、前記少なくとも1つのカチオン性モノマーに由来するモノマー単位が、以下の第四級アンモニウム塩:N,N,N-トリメチル-3-[2-メチル-1-オキソ-2-プロペニル-アミノ]プロパンアンモニウム塩、N,N,N-トリメチル-3-[1-オキソ-2-プロペニルアミノ]-プロパンアンモニウム塩、又は、ジアリルジメチルアンモニウム塩、に由来する、請求項1に記載の逆ラテックス。式I中、nが4~25の数を表す、請求項1又は2に記載の逆ラテックス。式I中、AがビニルラジカルCH2=CH-又はイソプロペニルラジカル[CH2=CCH3-]を表す、請求項1~3のいずれか一項に記載の逆ラテックス。前記カチオン性高分子電解質における前記カチオン性モノマー複数の場合もありに由来するモノマー単位のモル比が70~95である、請求項1~4のいずれか一項に記載の逆ラテックス。前記カチオン性高分子電解質の構成要素である、前記少なくとも1つのカチオン性モノマーに由来するモノマー単位が、N,N,N-トリメチル-3-[1-オキソ-2-プロペニルアミノ]プロパンアンモニウム塩、特にN,N,N-トリメチル-3-[1-オキソ-2-プロペニルアミノ]プロパンアンモニウムクロリドのみに由来する、請求項1~5のいずれか一項に記載の逆ラテックス。前記N-2-ヒドロキシエチルアクリルアミドに由来するモノマー単位のモル比が1以上かつ20未満である、請求項1~6のいずれか一項に記載の逆ラテックス。前記式Iの化合物に由来するモノマー単位のモル比が0.1以上かつ15以下である、請求項1~7のいずれか一項に記載の逆ラテックス。前記線状、分岐又は架橋カチオン性高分子電解質が、100molに対して、a75以上かつ95以下のモル比の、少なくとも1つのカチオン性モノマーに由来するモノマー単位、bゼロでなく、かつ20未満のモル比の、N-2-ヒドロキシエチルアクリルアミドに由来するモノマー単位、c0.5以上かつ10以下のモル比の、式I:A-C=O-O-[CH2-CHR1-O]n-RI式中、nは互いに独立して1~50の数を表し、Aは2個~6個の炭素原子を含む一価の不飽和脂肪族ラジカルを表し、R1は水素原子、メチルラジカル又はエチルラジカルを表し、Rは8個~30個の炭素原子を含む、飽和又は不飽和の線状又は分岐炭化水素系脂肪族ラジカルを表すの少なくとも1つのモノマーに由来するモノマー単位、d任意で、0超かつ10以下のモル比の、前記N-2-ヒドロキシエチルアクリルアミドとは異なる少なくとも1つの中性モノマーに由来するモノマー単位なお、このモル比は、N-2-ヒドロキシエチルアクリルアミドに由来するモノマー単位のモル比より真に小さい、及び、e任意で、0.005以上かつかつ1以下のモル比の、ジエチレン系又はポリエチレン系架橋モノマー、の重合によって得られる、請求項1~8のいずれか一項に記載の逆ラテックス。規定の前記式Iの化合物が、ペンタコサエトキシル化ベヘニルメタクリレート、テトラエトキシル化ラウリルアクリレート、エイコサエトキシル化ステアリルメタクリレート、又は、テトラエトキシル化ラウリルメタクリレート、から選ばれる、請求項1~9のいずれか一項に記載の逆ラテックス。前記カチオン性高分子電解質が架橋されている、請求項10に記載の逆ラテックス。前記ジエチレン系又はポリエチレン系又は高分子電解質架橋モノマーが、ジアリルオキシ酢酸、若しくはそのナトリウム塩若しくはカリウム塩、トリアリルアミン、トリメチロールプロパントリアクリレート、エチレングリコールジメタクリレート、ジエチレングリコールジアクリレート、ジアリル尿素、又はメチレンビスアクリルアミドから選ばれる、請求項11に記載の逆ラテックス。前記線状、分岐又は架橋カチオン性高分子電解質が、100molに対して、a75以上かつ95以下のモル比の、N,N,N-トリメチル-3-[1-オキソ-2-プロペニルアミノ]プロパンアンモニウムクロリドに由来するモノマー単位、bゼロでなく、かつ20未満のモル比の、N-2-ヒドロキシエチルアクリルアミドに由来するモノマー単位、c0.5以上かつ10以下のモル比の、テトラエトキシル化ラウリルメタクリレートに由来するモノマー単位、及び、e0.01以上かつ0.2以下のモル比のメチレンビスアクリルアミド、の重合によって得られる、請求項1~12のいずれか一項に記載の逆ラテックス。水中油型乳化系を更に含むことを特徴とする、請求項1~13のいずれか一項に記載の逆ラテックス。請求項1~14のいずれか一項に記載の逆ラテックスを調製する方法であって、aモノマーと、親水性である任意の添加剤とを含む水溶液を、モノマーと、親油性である任意の添加剤とを含む油相中に前記油中水型乳化系の存在下で乳化する工程と、b工程aの終了時に形成されたエマルションに、フリーラジカル開始剤及び任意で共開始剤を投入することによって重合反応を開始するとともに進行させて、前記逆ラテックスを得る、開始するとともに進行させる工程と、を含む、方法。c水中油型乳化系を、工程bの終了時に形成された逆ラテックスに添加して、自己反転性逆ラテックスを得る、添加する工程を更に含む、請求項15に記載の方法。必要に応じて工程cを実行する前に、b1工程bによって得られる逆ラテックスを濃縮して、濃縮逆ラテックスを得る、濃縮する工程を更に含む、請求項15又は16に記載の方法。c1工程cによって得られる自己反転性逆ラテックスを濃縮して、濃縮自己反転性逆ラテックスを得る、濃縮する工程を更に含む、請求項17に記載の方法。d工程bによって得られる逆ラテックス、工程b1によって得られる濃縮逆ラテックス、工程cによって得られる自己反転性逆ラテックス、又は工程c1によって得られる濃縮自己反転性逆ラテックスを噴霧乾燥させて、前記カチオン性高分子電解質の粉末を形成する、噴霧乾燥させる工程を更に含む、請求項15~18のいずれか一項に記載の方法。化粧品組成物又は医薬品組成物、より具体的にはヘアケア及び/又はヘアコンディショニング目的の組成物における増粘剤及び/又は乳化剤としての、請求項1~14のいずれか一項に記載の逆ラテックス、又は請求項19に記載の方法を用いて得られる粉末の使用。乳化剤及び/又は増粘剤として、有効量の請求項1~14のいずれか一項に記載の逆ラテックス、又は請求項19に記載の方法を用いて得られる粉末を含有することを特徴とする化粧品組成物又は医薬品組成物。したがって、本発明者らは、10までの範囲のアルカリ性pHで作用する、すなわち粘度が数ヶ月間安定した状態を保つ配合を得ることを可能にするカチオン性の電解質耐性増粘ポリマーを開発しようと試みた。第1の態様によれば、本発明の主題は、逆ラテックスであって、100molに対して、a70以上かつ99以下のモル比の、少なくとも1つのカチオン性モノマーに由来するモノマー単位、bゼロでなく、かつ20未満のモル比の、N-2-ヒドロキシエチルアクリルアミドに由来するモノマー単位、cゼロでなく、かつ15以下のモル比の、式I:A-C=O-O-[CH2-CHR1-O]n-RI式中、nは互いに独立して1~50の数を表し、Aは2個~6個の炭素原子を含む一価の不飽和脂肪族ラジカルを表し、R1は水素原子、メチルラジカル又はエチルラジカルを表し、Rは8個~30個の炭素原子を含む、飽和又は不飽和の線状又は分岐炭化水素系脂肪族ラジカルを表すの少なくとも1つのモノマーに由来するモノマー単位、d任意で、0超かつ10以下のモル比の、上記N-2-ヒドロキシエチルアクリルアミドとは異なる少なくとも1つの中性モノマーに由来するモノマー単位なお、このモル比は、N-2-ヒドロキシエチルアクリルアミドに由来するモノマー単位のモル比より真に小さい、及び、e任意で、0超かつ1以下のモル比の、ジエチレン系又はポリエチレン系架橋モノマー、の重合によって得られる線状、分岐又は架橋カチオン性高分子電解質を含む、逆ラテックスである。本発明に関して逆ラテックスという用語は、上に規定した高分子電解質のポリマーの油中水型エマルションを表す。分岐高分子電解質という用語は、ペンダント鎖を有し、水に溶解すると、低い速度勾配で非常に高い粘度をもたらす高度に絡み合った状態が得られる非線状高分子電解質を表す。架橋高分子電解質という用語は、不水溶性であるが水膨潤性であり、したがって化学ゲルが得られる三次元網目構造の形態である非線状高分子電解質を表す。上に規定した逆ラテックスにおいて、油中水型W/O乳化系は、単一の界面活性剤又は界面活性剤の混合物からなるただし、上記界面活性剤又は上記混合物は、油中水型エマルションを誘導するのに十分に低いHLB価を有するものとする。例えば、ソルビタンエステル、例えばPIC社によってMontane商標80という名称で販売されるソルビタンオレエート、PIC社によってMontane商標70という名称で販売されるソルビタンイソステアレート、又はPIC社によってMontane商標83という名称で販売されるソルビタンセスキオレエートが挙げられる。或る特定のポリエトキシル化ソルビタンエステル、例えばPIC社によってMontanox商標81という名称で販売されるペンタエトキシル化ソルビタンモノオレエート、又はPIC社によってMontanox商標71という名称で販売されるペンタエトキシル化ソルビタンイソステアレートも挙げられる。ポリイソブテニルコハク酸又はその無水物の縮合によって生成される1000~3000の分子量を有するポリエステル、例えばUniqema社によって販売されるHypermer商標2296、又は最後に、2500~3500の分子量を有するブロックコポリマー、例えばUniqema社によって販売されるHypermer商標B246、又はPIC社によって販売されるSimaline商標IE200も挙げられる。規定の逆ラテックスは概して、0.5重量~10重量の上記油中水型乳化系を含む。逆ラテックスは概して、1重量~50重量の水を含む。上に記載の自己反転性逆ラテックスの油相は、パラフィン系、イソパラフィン系若しくはシクロパラフィン系の飽和炭化水素を含有し、常温で0.7~0.9の密度及び180°Cを超える沸点を有する鉱油若しくは鉱油の混合物、例えばExxonによって販売されるIsopar商標M若しくはIsopar商標L、Exxol商標D100S、若しくはFDA21CFR172.878及びFR178.3620aの規定に準拠する白色鉱油、例えば同様にExxonによって販売されるMarcol商標52若しくはMarcol商標82、又は、合成油若しくは合成油の混合物、例えば水添ポリイソブテン、特に仏国内でEtsBHossowandCie社によってParleam-Polysynlane商標という名称で販売され、MichelandIreneAshThesaurusofChemicalproductsChemisePubliciteCosInce1986VolumeIpage211ISBN0713136030に引用されている水添ポリイソブテン;ポリデセン;ChemicalAbstractsにRN番号=93685-80-4で特定されており、少なくとも97のC16イソパラフィンを含有するC12イソパラフィン、C16イソパラフィン及びC20イソパラフィンの混合物であり、その中でも主要構成要素は2,2,4,4,6,8,8-ヘプタメチルノナンRN=4390-04-9であり、仏国内でBayer社によって販売されるイソヘキサデカン;仏国内でBayer社によって販売されるイソドデカン、又は、植物油若しくは植物油の混合物、例えばChemicalAbstractsにRN番号=111-01-3で特定されており、80重量を超える2,6,10,15,19,23-ヘキサメチルテトラコサンを含有する炭化水素の混合物であるスクアラン、若しくはエステル系若しくはトリグリセリド系の植物油、例えばカプリル/カプリン酸ヤシアルキルcococaprylatecaprate、例えばDubois社によって提供されるDUB商標810C、さもなければホホバ油、又は、これらの各種油の幾つかの混合物、から構成される。規定の逆ラテックスは概して、100重量に対して5重量~50重量の油を含む。カチオン性モノマーという用語は、主に第四級アンモニウム官能基と少なくとも1つの不飽和炭素-炭素結合とを含む脂肪族モノマーを表す。かかるモノマーは、特に塩の形態で一般に利用可能である。塩という用語は、より具体的には第四級アンモニウム官能基を含む上記モノマーのハロゲン化物、例えば臭化物、塩化物又はヨウ化物を表す。特定の一態様によると、本発明の主題は、上記カチオン性高分子電解質の構成要素である、少なくとも1つのカチオン性モノマーに由来するモノマー単位が、以下の第四級アンモニウム塩:N,N,N-トリメチル-3-[2-メチル-1-オキソ-2-プロペニル-アミノ]プロパンアンモニウム塩、N,N,N-トリメチル-3-[1-オキソ-2-プロペニルアミノ]-プロパンアンモニウム塩、又は、ジアリルジメチルアンモニウム塩、より具体的には、N,N,N-トリメチル-3-[2-メチル-1-オキソ-2-プロペニルアミノ]プロパンアンモニウムクロリドMAMPTAC商標、N,N,N-トリメチル-3-[1-オキソ-2-プロペニルアミノ]プロパンアンモニウムクロリドAPTAC商標、又は、ジアリルジメチルアンモニウムクロリドDADMAC商標に由来する、規定の逆ラテックスである。規定の式Iにおいて、二価ラジカル:-[CH2-CHR1-O]-は特に、エトキシル基のみからなる鎖R1=H;n>0、又は、プロポキシル基のみからなる鎖R1=CH3;n>0、又は、ブトキシル基のみからなる鎖R1=C2H5;n>0、又は、エトキシル基、プロポキシル基及び/又はブトキシル基から選ばれる少なくとも2つの異なる基からなる鎖、を表す。この鎖が異なる基からなる場合、それらの基はこの鎖に沿ってブロック状又はランダム状に分布する。上記N-2-ヒドロキシエチルアクリルアミドとは異なる中性モノマーという表現は、強酸又は弱酸の官能基も、いかなるプラスに帯電した基も含まないモノマーを表す。これらは、より具体的にはビニルピロリドン、ジアセトンアクリルアミド、N,N-ジメチルアクリルアミド、又はN-[2-ヒドロキシ-1,1-ビス-ヒドロキシメチルエチル]プロペンアミド又はトリスヒドロキシメチルアクリルアミドメタン若しくはN-[トリスヒドロキシメチルメチル]アクリルアミド、THAMとしても知られるから選ばれる。8個~30個の炭素原子を含む飽和又は不飽和の線状炭化水素系脂肪族ラジカルという表現は、より具体的には規定の式IにおけるRについて、線状第一級アルコールに由来するラジカル、例えばオクチルアルコール、ペラルゴン正:pelargonicアルコール、デシルアルコール、ウンデシルアルコール、ウンデセニルアルコール、ラウリルアルコール、トリデシルアルコール、ミリスチルアルコール、ペンタデシルアルコール、セチルアルコール、ヘプタデシルアルコール、ステアリルアルコール、オレイルアルコール、リノレイルアルコール、ノナデシルアルコール、アラキジルアルコール、ベヘニルアルコール、エルシルアルコール若しくは1-トリアコンタノイルアルコールに由来するラジカルこれらはオクチルラジカル、ノニルラジカル、デシルラジカル、ウンデシルラジカル、10-ウンデセニルラジカル、ドデシルラジカル、トリデシルラジカル、テトラデシルラジカル、ペンタデシルラジカル、ヘキサデシルラジカル、ヘプタデシルラジカル、オクタデシルラジカル、9-オクタデセニルラジカル、10,12-オクタデカジエニルラジカル、13-ドコセニルラジカル又はトリアコンタニルラジカルである、又は、一般式:CH3-CH2p-CH[CH3-CH2p-2]-CH2OH式中、pは2~14の整数を表すに対応する分岐1-アルカノールであるゲルベアルコールに由来するラジカル、例えば2-エチルヘキシルラジカル、2-プロピルヘプチルラジカル、2-ブチルオクチルラジカル、2-ペンチルノニルラジカル、2-ヘキシルデシルラジカル若しくは2-オクチルドデシルラジカル、又は、一般式:CH3-CHCH3-CH2m-CH2OH式中、mは2~26の整数を表すに対応するイソアルカノールに由来するラジカル、例えば4-メチルペンチルラジカル、5-メチルヘキシルラジカル、6-メチルヘプチルラジカル、15-メチルペンタデシルラジカル若しくは16-メチルヘプタデシルラジカル、又は、2-ヘキシルオクチルラジカル、2-オクチルデシルラジカル若しくは2-ヘキシルドデシルラジカル、を表す。8個~30個の炭素原子を含む飽和又は不飽和の線状又は分岐炭化水素系脂肪族ラジカルという表現は、より具体的には規定の式IにおけるRについて、8個~18個の炭素原子を含むアルキルラジカルを表す。規定の式I中、nは4~25の数を表す。規定の式I中、AはビニルラジカルCH2=CH-又はイソプロペニルラジカル[CH2=CCH3-]を表す。本発明の特定の一態様によると、上に規定したカチオン性高分子電解質は、カチオン性モノマー複数の場合もありに由来するモノマー単位のモル比が70~95、より具体的には75~95であることを特徴とする。別の特定の態様によると、本発明の主題は、上記カチオン性高分子電解質の構成要素である、上記少なくとも1つのカチオン性モノマーに由来するモノマー単位が、N,N,N-トリメチル-3-[1-オキソ-2-プロペニルアミノ]プロパンアンモニウム塩、特にN,N,N-トリメチル-3-[1-オキソ-2-プロペニルアミノ]プロパンアンモニウムクロリドAPTAC商標のみに由来する、規定の逆ラテックスである。本発明の別の特定の態様によると、規定の高分子電解質は、N-2-ヒドロキシエチルアクリルアミドに由来するモノマー単位のモル比が1以上かつ20未満であることを特徴とする。本発明の別の特定の態様によると、上に規定した高分子電解質は、規定の式Iの化合物に由来するモノマー単位のモル比が0.1以上かつ15以下、より具体的には0.5以上かつ10以下であることを特徴とする。本発明の主題は、より具体的には線状、分岐又は架橋カチオン性高分子電解質が、100molに対して、a75以上かつ95以下のモル比の、少なくとも1つのカチオン性モノマーに由来するモノマー単位、bゼロでなく、かつ20未満のモル比の、N-2-ヒドロキシエチルアクリルアミドに由来するモノマー単位、c0.5以上かつ10以下のモル比の、式I:A-C=O-O-[CH2-CHR1-O]n-RI式中、nは互いに独立して1~50の数を表し、Aは2個~6個の炭素原子を含む一価の不飽和脂肪族ラジカルを表し、R1は水素原子、メチルラジカル又はエチルラジカルを表し、Rは8個~30個の炭素原子を含む、飽和又は不飽和の線状又は分岐炭化水素系脂肪族ラジカルを表すの少なくとも1つのモノマーに由来するモノマー単位、d任意で、0超かつ10以下のモル比の、上記N-2-ヒドロキシエチルアクリルアミドとは異なる少なくとも1つの中性モノマーに由来するモノマー単位なお、このモル比は、N-2-ヒドロキシエチルアクリルアミドに由来するモノマー単位のモル比より真に小さい、及び、e任意で、0.005以上かつかつ1以下のモル比の、ジエチレン系又はポリエチレン系架橋モノマー、の重合によって得られる、規定の逆ラテックスである。本発明の別の特定の態様によると、規定のカチオン性高分子電解質が架橋されている。後者の場合、本発明の主題は、より具体的には、上記ジエチレン系又はポリエチレン系又は高分子電解質架橋モノマーが、ジアリルオキシ酢酸、若しくはそのナトリウム塩若しくはカリウム塩、トリアリルアミン、トリメチロールプロパントリアクリレート、エチレングリコールジメタクリレート、ジエチレングリコールジアクリレート、ジアリル尿素、又はメチレンビスアクリルアミドから選ばれ、最も具体的には、上記ジエチレン系又はポリエチレン系又は高分子電解質架橋モノマーがメチレンビスアクリルアミドである、上に規定した逆ラテックスである。別の特定の態様によると、上記ジエチレン系又はポリエチレン系又は高分子電解質架橋モノマーは、使用されるモノマーに対して表される、0.05超、より具体的には0.01~0.2、最も具体的には0.01~0.1というモル比で使用される。本発明の特定の一態様によると、使用される架橋剤はメチレンビスアクリルアミドである。別の特定の態様によると、規定の式Iの化合物は、Rがドコサニルラジカルを表し、Aがイソプロペニルラジカルを表し、R1が水素原子を表し、nが25に等しい、規定の式Iの化合物であるペンタコサエトキシル化ベヘニルメタクリレート、Rがドデシルラジカルを表し、Aがビニルラジカルを表し、R1が水素原子を表し、nが4に等しい、規定の式Iに対応する化合物であるテトラエトキシル化ラウリルアクリレート、Rがステアリルラジカルを表し、Aがイソプロペニルラジカルを表し、R1が水素原子を表し、nが20に等しい、規定の式Iの化合物であるエイコサエトキシル化ステアリルメタクリレート、又は、Rがドデシルラジカルを表し、Aがイソプロペニルラジカルを表し、nが4に等しい、規定の式Iに対応する化合物であるテトラエトキシル化ラウリルメタクリレート、から選ばれる。本発明の最も具体的な一態様によると、規定の逆ラテックスは、100molに対して、a75以上かつ95以下のモル比の、N,N,N-トリメチル-3-[1-オキソ-2-プロペニルアミノ]プロパンアンモニウムクロリドに由来するモノマー単位、bゼロでなく、かつ20未満のモル比の、N-2-ヒドロキシエチルアクリルアミドに由来するモノマー単位、c0.5以上かつ10以下のモル比の、テトラエトキシル化ラウリルメタクリレートに由来するモノマー単位、及び、e0.01以上かつ0.2以下のモル比のメチレンビスアクリルアミド、の重合によって得られる。本発明の別の特定の態様によると、規定の逆ラテックスは水中油型乳化系も含む。上記水中油型O/W乳化系は、単一の界面活性剤又は界面活性剤の混合物からなるただし、上記界面活性剤又は上記混合物は、水中油型エマルションを誘導するのに十分に高いHLB価を有するものとする。例えば、エトキシル化ソルビタンエステル、例えばPIC社によってMontanox商標80という名称で販売される、20molのエチレンオキシドでポリエトキシル化されたソルビタンオレエート、若しくはPIC社によってMontanox商標20という名称で販売される、20molのエチレンオキシドでポリエトキシル化されたソルビタンラウレート、Simulsol商標OL50という名称で販売される、40molのエチレンオキシドでポリエトキシル化されたヒマシ油、PIC社によってSimulsol商標OC710という名称で販売されるデカエトキシル化オレオデシルoleodecylアルコール、Simulsol商標P7という名称で販売されるヘプタエトキシル化ラウリルアルコール、又は、PIC社によってSimalineIE400という名称で販売されるポリエトキシル化ソルビタンヘキサオレエート、が挙げられる。規定の逆ラテックスが水中油型乳化系も含む場合、規定の逆ラテックスは、概して1重量~15重量の上記水中油型乳化系を含む自己反転性である。本発明による逆ラテックスは、錯化剤又は連鎖制限剤chainlimiters等の各種添加剤も含有し得る。本発明の別の特定の態様によると、その主題は、15重量~60重量、好ましくは25重量~40重量の上記カチオン性高分子電解質を含む規定の逆ラテックスである。本発明の別の特定の態様によると、その主題は、60重量超~最大80重量、好ましくは60重量超~70重量の上記カチオン性高分子電解質を含む規定の逆ラテックスである。本発明の別の態様によると、その主題は、規定の逆ラテックスを調製する方法であって、aモノマーと、親水性である任意の添加剤とを含む水溶液を、モノマーと、親油性である任意の添加剤とを含む油相中に上記油中水型乳化系の存在下で乳化する工程と、b工程aの終了時に形成されたエマルションに、フリーラジカル開始剤及び任意で共開始剤を投入することによって重合反応を開始するとともに進行させてlefttotakeplace、上記逆ラテックスを得る、開始するとともに進行させる工程と、を含む、方法である。規定した方法の工程bにおいて、重合反応は概して、所望に応じて重合共開始剤、例えばアゾビスイソブチロニトリル、ジラウロイルペルオキシド、又は過硫酸ナトリウムとともに、亜硫酸水素HSO3イオンを生成する酸化還元対、例えばクメンヒドロペルオキシド/メタ重亜硫酸ナトリウムNa2S2O5対、又はtert-ブチルヒドロペルオキシド/メタ重亜硫酸ナトリウム正:sodiummetabisulfite対によって10°C以下の温度で開始させ、その後50°C以上の温度まで準断熱的にquasiadiabatically、又は温度を制御して行う。特定の一態様によると、c上記水中油型乳化系を、工程bの終了時に形成された逆ラテックスに添加して、自己反転性逆ラテックスを得る、添加する工程を更に含む。上に規定した方法の工程cにおいて、上記水中油型乳化系の添加は概して50°C以下の温度で行う。特定の一態様によると、必要に応じて工程cを実行する前に、b1工程bによって得られる逆ラテックスを濃縮して、濃縮逆ラテックスを得る、濃縮する工程を更に含む。特定の一態様によると、c1工程cによって得られる自己反転性逆ラテックスを濃縮して、濃縮自己反転性逆ラテックスを得る、濃縮する工程を更に含む。上に規定した方法の工程b1又は工程c1において、媒体の濃縮は概して、本発明の主題である組成物におけるカチオン性高分子電解質の所望の含量が達成されるまで蒸留することによって行う。特定の一態様によると、d工程bによって得られる逆ラテックス、工程b1によって得られる濃縮逆ラテックス、工程cによって得られる自己反転性逆ラテックス、又は工程c1によって得られる濃縮自己反転性逆ラテックスを噴霧乾燥させて、上記カチオン性高分子電解質の粉末を形成する、噴霧乾燥させる工程を更に含む。本発明の主題は、規定の方法を用いて得られることを特徴とする線状、分岐又は架橋カチオン性高分子電解質の粉末でもある。本発明の主題である高分子電解質、更にはそれを含む逆ラテックス及び自己反転性逆ラテックスは、そのカチオン性によって、ヘアケア及び/又はヘアコンディショニング目的の化粧品組成物又は医薬品組成物における増粘剤及び/又は乳化剤として有利に使用される。したがって、別の態様によると、本発明の主題は、化粧品組成物又は医薬品組成物、より具体的にはヘアケア及び/又はヘアコンディショニング目的の化粧品組成物又は医薬品組成物用の増粘剤及び/又は乳化剤としての、規定の逆ラテックス又は規定の方法を用いて得られる粉末の使用である。本発明の主題である、粉末又は任意で自己反転性の逆ラテックスは、化粧品配合物formulae又は医薬品配合物、例えばムース、ジェル、ローション、スプレー、シャンプー、コンディショナー、ハンドローション及びボディーローション、並びに日焼け止め、より具体的にはケア製品に配合することができる。毛髪のトリートメント又は手入れupkeepの場合、かかる化粧品組成物又は医薬品組成物は通常、シャンプーの場合、エマルション、マイクロエマルションの形態、特にコンディショナーの場合、揮発性エマルションの形態である。最後の態様によると、本発明の主題は、乳化剤及び/又は増粘剤として、有効量の規定の逆ラテックス又は規定の方法を用いて得られる粉末を含有することを特徴とする化粧品組成物又は医薬品組成物である。有効量という用語は、およそ1重量~およそ10重量の規定の逆ラテックス、及びおよそ0.2重量~およそ5重量の規定の粉末という重量比を意味するよう意図される。以下の実施例は本発明を説明するが、限定するものではない。A-逆ラテックス又は本発明による粉末の調製例実施例1:粉末の調製粉末P1粉末の調製a以下のものを順に混合することによって水相を調製する:25.3gのN-2-ヒドロキシエチルアクリルアミド、75のN,N,N-トリメチル-3-[1-オキソ-2-プロペニルアミノ]プロパンアンモニウムクロリドAPTACを含有する242.4gの市販溶液、0.066gのメチレンビスアクリルアミド、40のトリアミン五酢酸のナトリウム塩を含有する0.27gの市販溶液、pHを5にする、およそ2.1gの標準塩酸水溶液、及び、水相の総重量を325.5gにする脱イオン水。b以下のものを順に混合することによって油相を調製する:129.6gのIsopar商標MC13~C14イソパラフィン、12.5gのMontane商標70ソルビタンイソステアレート、4.3gのテトラエトキシル化ラウリルメタクリレート、0.04gのアゾビスイソブチロニトリル。c次いで、この2つの相を、UltraTurrax商標タービンを用いて密にintimately混合し、油中水型エマルションを形成する。d得られるエマルションをおよそ10°Cに冷却し、およそ60分間窒素スパージング下に置く。次いで、重合を、8gの構成constitutedクメンヒドロペルオキシド溶液水20ml中0.043g、及び、0.042gのメタ重亜硫酸ナトリウムを含有する20gの水溶液、からなる酸化/還元対をそれに加えることによって開始させる。e反応の終了時に、残留モノマーの分解に向けた従来の工程によって逆ラテックスが得られ、これを噴霧乾燥させる。これにより、期待されるカチオン性高分子電解質粉末粉末P1が得られる。粉末の粘度分析1.24重量の得られる粉末を含む水分散液の粘度:100000mPasBrookfieldRVT、スピンドル6、回転速度5。1.24重量の得られる粉末と、0.1重量の塩化ナトリウムとを含む水分散液の粘度:15000mPasBrookfieldRVT、スピンドル6、回転速度5。この値がpH6.8又はpH10で同一であり、常温で3ヶ月の保管後も一定のままであることが指摘される。実施例2:本発明による自己反転性逆ラテックスの調製逆ラテックスL1自己反転性逆ラテックスの調製a以下のものを順に混合することによって水相を調製する:50.6gのN-2-ヒドロキシエチルアクリルアミド、75のN,N,N-トリメチル-3-[1-オキソ-2-プロペニルアミノ]プロパンアンモニウムクロリドAPTACを含有する485gの市販溶液、0.13gのメチレンビスアクリルアミド、40のトリアミン五酢酸のナトリウム塩を含有する0.54gの市販溶液、pHを5にする、およそ4gの1N標準塩酸水溶液、及び、水相の総重量を651gにする脱イオン水。b以下のものを順に混合することによって油相を調製する:257gのイソヘキサデカン、16gのMontane商標70ソルビタンイソステアレート、10gのSimaline商標IE2002500~3500の分子量を有するブロックコポリマー、8.6gのテトラエトキシル化ラウリルメタクリレート、0.08gのアゾビスイソブチロニトリル。c次いで、この2つの相を、UltraTurrax商標タービンを用いて密に混合し、油中水型エマルションを形成する。d次いで、混合物全体をおよそ10°Cに冷却し、およそ60分間窒素スパージング下に置く。次いで、重合を、8gの構成クメンヒドロペルオキシド溶液水20ml中0.043g、及び、0.042gのメタ重亜硫酸ナトリウムを含有する20gの水溶液、からなる酸化/還元対をそれに加えることによって開始させる。e反応の終了時に、残留モノマーの分解に向けた従来の工程によって逆ラテックスが得られる。次いで、50gのSimulsol商標P7ヘプタエトキシル化ラウリルアルコールを撹拌しながらそれに添加し、自己反転性逆ラテックス以下の実施例では逆ラテックスL1と称するを得る。自己反転性逆ラテックスの粘度分析pH=6の水中3での自己反転性逆ラテックスの粘度:140000mPasBrookfieldRVT、スピンドル5;回転速度5。0.1の塩化ナトリウムを含有する水中3での自己反転性逆ラテックスの粘度:14000mPasBrookfieldRVT、スピンドル5、回転速度5。このAPTAC/N-2-ヒドロキシエチルアクリルアミドコポリマーの逆ラテックスについて、APTAC/アクリルアミドコポリマーの自己反転性逆ラテックスの場合とは逆に、粘度がpH6.8又はpH10で同一のままであり、常温で3ヶ月の保管後も一定のままであることが更に指摘される。B-配合物の例実施例3:抗ストレスヘアケア製品配合A相水:100まで適量キサンタンガム0.50B相Sepicap商標MP:3.00C相逆ラテックスL14.00D相ブチレングリコール:5.00Lanol商標99:5.00Sepicide商標HB:0.30Sepicide商標CI:0.20香料0.20手順キサンタンガムを解膠機deflocculatorで水に分散させる。続けてSepicap商標MPを添加した後に実施例1の組成物を添加する。これを分散させた後、D相の成分を添加する。実施例4:ストレスを受け、脆くなった毛髪用の再生クリームマスク配合A相Montanov商標82:3.00Lanol商標P:6.00Amonyl商標DM:1.00イソノナン酸イソステアリル:5.00粉末P1:2.50B相水:100まで適量C相Sepicide商標MP:3.00Sepicide商標HB:0.30Sepicide商標CI:0.20手順75°CでA相を融解する。B相を75°Cに熱する。AをBに乳化させる。約40°CでC相の構成要素を投入する。実施例5:洗顔ジェルPurifyingfacialgel配合A相Montaline商標C40:7.00Pearlescentbase2078:5.00逆ラテックスL1:2.00B相水:100まで適量実施例6:カラーリングシャンプー配合A相Montaline商標C40:15.00ココアンホ酢酸二ナトリウム:5.00塩化セトリモニウム:1.00Sepiperl商標N:3.00逆ラテックスL1:3.00B相着色料適量水100まで適量実施例7:アルカリ性pHの液体エマルションMarcol商標82:5.0水酸化ナトリウム:10.0水:100まで適量粉末P1:1.5実施例8:ストレスを受け、脆くなった毛髪用の洗い流すrinseoff再生クリームマスクKetrol商標T:0.5Pecosil商標SPP50:0.75N-ココイルアミノ酸:0.70ブチレングリコール:3.0逆ラテックスL1:3.0Montanov商標82:3.0ホホバ油:1.0Lanol商標P:6.0Amonyl商標DM:1.0Lanol商標99:5.0Sepicide商標HB:0.3Sepicide商標CI:0.2香料:0.2水:100まで適量実施例9:ヘアローションブチレングリコール:3.0逆ラテックスL1:3.0Simulsol商標1293:3.0乳酸:pH=6まで適量Sepicide商標HB:0.2Sepicide商標CI:0.3香料:0.3水:100まで適量実施例10:プロテクティングリラクシングシャンプーAmonyl商標675SB:5.028ラウロイルエーテル硫酸ナトリウム:35.0粉末P1:3.0Sepicide商標HB:0.5Sepicide商標CI:0.3水酸化ナトリウム:pH=7.2まで適量香料:0.3色素FDC青色1号/黄色5号:適量水:100まで適量実施例11:リーブオンプロテクター;抗ストレスヘアケア製品Ketrol商標T:0.5ココイルアミノ酸混合物:3.0ブチレングリコール:5.0DC1501:5.0逆ラテックスL1:4.0Sepicide商標HB:0.5Sepicide商標CI:0.3香料:0.3水:100まで適量実施例において使用される市販製品の定義は以下のとおりである:Montaline商標C40:PICによって販売されるコカンモニウムカルバモイルcocamoniumcarbamoylクロリド。Sepiperl商標N:PICによって販売されるココイルグルコシド/ココイルアルコール。Amonyl商標DM:PICによって販売されるクオタニウム82。Sepicap商標MP:PICによって販売されるナトリウムココイルアミノ酸/カリウムジメチコンコポリオールパンテニルホスフェート。Simulsol商標1293は、PIC社によって販売される、40に等しいエトキシル化度を有するエトキシル化水添ヒマシ油である。Ketrol商標Tは、Kelco社によって販売されるキサンタンガムである。Lanol商標99は、PIC社によって販売されるイソノニルイソノナノエートである。DC1501は、DowChemical社によって販売されるシクロペンタシロキサン及びジメチコノールの混合物である。Montanov商標82は、セテアリルアルコール及びココイルグルコシドをベースとする乳化剤である。イミダゾリジン尿素であるSepicide商標CIは、PIC社によって販売される防腐剤である。フェノキシエタノール、メチルパラベン、エチルパラベン、プロピルパラベン及びブチルパラベンの混合物であるSepicide商標HBは、PIC社によって販売される防腐剤である。Lanol商標Pは、PIC社によって販売される、安定化効果を有する添加剤である。"